ПОЛУЧЕНИЕ ЗЕЛЕНОГО КРАСИТЕЛЯ ИЗ СМЕШАННЫХ РЕДКОЗЕМЕЛЬНЫХ И МОЛИБДЕНОВЫХ СОЕДИНЕНИЙ И СПОСОБ ПОЛУЧЕНИЯ ПОВЕРХНОСТНЫХ ПОКРЫТИЙ ИЗ НЕГО

1. Способ получения зеленого неорганического красителя из смешанных соединений редкоземельных элементов и молибдена, включающий стадии:
a) гомогенизации смешанных редкоземельных карбонатов и молибдата аммония;
b) прокаливание на воздухе гомогената, полученного на стадии а);
c) охлаждение и последующее уменьшение размера частиц, где смешанные редкоземельные карбонаты, используемые на стадии а), являются смесью редкоземельных элементов, имеющих атомный номер в диапазоне от 57 до 66, и имеющие в составе, по меньшей мере, лантан в диапазоне 43-45 мас.%, неодим в диапазоне 33-35 мас.%, празеодим в диапазоне 9-10 мас.%, самарий в диапазоне 4-5 мас.% и другие редкоземельные элементы не более 5 мас.%.
2. Способ по п.1, в котором температура прокаливания на стадии b) находится в диапазоне 900°С-1100°С.
3. Способ по п.1, в котором время прокаливания на стадии b) находится в диапазоне 3-6 ч со скоростью нагрева 10°С/мин.
2
6
4. Зеленый неорганический краситель, который содержит смешанные оксиды редкоземельных элементов и молибдена, где полученный указанный зеленый неорганический краситель имеет общую формулу REMoO, в которой RE является смешанными редкоземельными металлами и Мо является молибден металлом, и где краситель получен из смешанного редкоземельного карбоната, который является смесью редкоземельных элементов, имеющих атомный номер в диапазоне от 57 до 66 и имеющий в составе, по меньшей мере, лантан в диапазоне 43-45 мас.%, неодим в диапазоне 33-35 мас.%, празеодим в диапазоне 9-10 мас.%, самарий в диапазоне 4-5 мас.% и другие редкоземельные элементы не более 5 мас.%.
2
6
5. Зеленый неорганический краситель по п.4, в котором смешанный редкоземельный металл находится в количестве 66,66 мол.% и молибден металл находится в количестве 33,34 мол.% от общего количества металла в соединении с формулой REMoO.
6. Зеленый неорганический краситель по п.4, в котором указанный краситель имеет следующие координаты цветности, определенные согласно цветовой шкале CIE 1976, при различной температуре:
900°С, L*=79,54, а*=-7/16, b*=20,90;
1000°С, L*=83,79, а*=-9,58, b*=29,97;
1100°С, L*=82,44, а*=-10,13, b*=36,44.
7. Зеленый неорганический краситель по п.4, в котором размер частицы указанного красителя находится в диапазоне 9-11 мкм.
8. Зеленый неорганический краситель по п.4, в котором указанный краситель имеет тетрагональную кристаллическую структуру.
9. Способ окрашивания материала субстрата, включающий стадию добавления к указанному материалу окрашивающего зеленого неорганического красителя, заявленного по п.4, в количестве 5% по массе.
10. Способ по п.9, в котором материал выбирают из группы, состоящей из полиметакрилата, органических полимеров, таких как пластмассы, стекла, керамика, краски, текстиль.